(57)【要約】【課題】  文字画像のボケや色滲みが軽減され、露光装置を設置後の環境影響による文字画像の輪郭の滲みの発生が抑制された画像形成方法を提供することである。【解決手段】  反射支持体を有し、かつ少なくとも１つの画像形成層（ハロゲン化銀感光層）の平均階調が３．７〜５．０であるハロゲン化銀感光材料に、同じ画素に対応する、ＢＧＲの画像データに対応して変調されたＢＧＲの３色の光線が、同一の微細光透過孔を通過した後、該ハロゲン化銀感光材料へ露光される露光ユニットを有する露光装置を用いて露光した後、現像処理することを特徴とする画像形成方法。【選択図】        なし【特許請求の範囲】
【請求項１】
反射支持体を有し、かつ少なくとも１つの画像形成層（ハロゲン化銀感光層）の平均階調が３．７〜５．０であるハロゲン化銀感光材料に、同じ画素に対応する、ＢＧＲの画像データに対応して変調されたＢＧＲの３色の光線が、同一の微細光透過孔を通過した後、該ハロゲン化銀感光材料へ露光される露光ユニットを有する露光装置を用いて露光した後、現像処理することを特徴とする画像形成方法。
【請求項２】
前記ハロゲン化銀感光材料が、イエロー画像形成層、マゼンタ画像形成層及びシアン画像形成層を有し、その平均階調がそれぞれ、４．５＞γ（Ｙ）＞３．２、４．７５＞γ（Ｍ）＞３．６、５．０＞γ（Ｃ）＞３．７であることを特徴とする請求項１に記載の画像形成方法。
【請求項３】
プリント時の最大濃度が２．１〜２．８となるようにＢＧＲの最大露光量を設定することを特徴とする請求項１または２に記載の画像形成方法。
【請求項４】
前記微細光透過孔が駆動部を有し、画像データに応じてＢＧＲの光量を調整できることを特徴とする請求項１〜３のいずれか１項に記載の画像形成方法。
【発明の詳細な説明】
【技術分野】
【０００１】
本発明は、画像形成方法に関し、詳しくは文字画像のボケや色滲みが軽減され、露光装置を設置後の環境影響による文字画像の輪郭の滲みの発生が抑制された画像形成方法に関する。
【背景技術】
【０００２】
近年、コンピューターの演算能力の向上や、ネットワーク技術の進歩に合わせて、画像をデジタルデータとして取り扱う機会が急速に増加している。スキャナ等を用いてデジタルデータ化された画像情報は、コンピューター上で編集加工したり、さらには文字やイラスト等のデータを付加することも比較的容易に行える。このようなデジタル化された画像情報に基づいたハードコピーを作成するハードコピー材料には、例えば昇華型熱転写プリント、溶融型熱転写プリント、インクジェットプリント、静電転写型プリント、サーモオートクロームプリント、ハロゲン化銀感光材料等が挙げられるが、中でもハロゲン化銀感光材料（以下、単に感光材料ともいう）は、高感度であること、階調性に優れていること、画像保存性に優れていること等、他のプリント材料に比べて非常に優れた特性を有しているため、特に高品質なハードコピーの作成用として今日盛んに用いられている。
【０００３】
デジタルデータ化された画像データをハロゲン化銀写真として再生するためには、画像データに応じて露光量を変化させながら露光を行う必要がある。このデジタルデータ化された画像データには、例えば、人物、風景、静物等の写真撮影データに基づいた画像等（以下、シーン画像と称す）に加え、文字画像（特に細かくて小さな黒文字画像や白抜きの文字画像）が扱われる比率が増加している。特に細線で構成される細かな文字画像は、細線の縁が本来の文字色と異なって見える現象（以下、色滲みと称する）が生じやすい場合があった。この現象は、高照度の光ビームを短時間に露光するデジタル露光において、特に顕著であり、これを改良するためのデジタル露光に適した感光材料に関するさまざまな技術が、例えば特許文献１〜５等に開示されている。
【０００４】
しかし、感光材料のデジタル露光適性が向上するにつれて、露光装置の露光ユニットの調整ズレによる画質劣化が無視できなくなってきた。露光装置は通常、きちんと調整された形で出荷され、必要に応じて設置場所で最終調整が行われるが、設置後、長期間に渡り使用した場合、特に振動が生じやすい環境や、温度変動が激しい環境で使用した場合等、装置に調整ズレが生じ、その結果として文字品質が劣化してしまう場合があった。特に、デジタル露光適性が高い感光材料ほど、装置の調整ズレが画像上で認識されやすい傾向にあった。このズレは、露光装置を再調整することで解決できるが、その都度、サービスマンが出向いて調整する必要があり、コストがかさんでしまうためその改良が望まれていた。
【特許文献１】特開２０００−１９６９６号公報
【特許文献２】特開２０００−２２７６３８号公報
【特許文献３】特開２０００−３５２７９５号公報
【特許文献４】特開２００１−３２４７８３号公報
【特許文献５】特開２００４−１７０９４９号公報
【発明の開示】
【発明が解決しようとする課題】
【０００５】
本発明の目的は、文字画像のボケや色滲みが軽減され、露光装置を設置後の環境影響による文字画像の輪郭の滲みの発生が抑制された画像形成方法を提供することである。
【課題を解決するための手段】
【０００６】
本発明の上記課題は、以下の構成により達成される。
【０００７】
（請求項１）
反射支持体を有し、かつ少なくとも１つの画像形成層（ハロゲン化銀感光層）の平均階調が３．７〜５．０であるハロゲン化銀感光材料に、同じ画素に対応する、ＢＧＲの画像データに対応して変調されたＢＧＲの３色の光線が、同一の微細光透過孔を通過した後、該ハロゲン化銀感光材料へ露光される露光ユニットを有する露光装置を用いて露光した後、現像処理することを特徴とする画像形成方法。
【０００８】
（請求項２）
前記ハロゲン化銀感光材料が、イエロー画像形成層、マゼンタ画像形成層及びシアン画像形成層を有し、その平均階調がそれぞれ、４．５＞γ（Ｙ）＞３．２、４．７５＞γ（Ｍ）＞３．６、５．０＞γ（Ｃ）＞３．７であることを特徴とする請求項１に記載の画像形成方法。
【０００９】
（請求項３）
プリント時の最大濃度が２．１〜２．８となるようにＢＧＲの最大露光量を設定することを特徴とする請求項１または２に記載の画像形成方法。
【００１０】
（請求項４）
前記微細光透過孔が駆動部を有し、画像データに応じてＢＧＲの光量を調整できることを特徴とする請求項１〜３のいずれか１項に記載の画像形成方法。
【発明の効果】
【００１１】
本発明により、文字画像のボケや色滲みが軽減され、露光装置を設置後の環境影響による文字画像の輪郭の滲みの発生が抑制された画像形成方法を提供することができる。
【発明を実施するための最良の形態】
【００１２】
本発明者は、デジタル露光装置及びそれに用いる感光材料の特性について着目し、鋭意検討の結果、ＢＧＲの３色の光源を同一の微細光透過孔（スリット）を通過させて感光材料へ露光する装置と、デジタル露光で硬調な感光材料を組み合わせることで上記問題を解決できた。
【００１３】
以下、本発明について詳細に説明する。
【００１４】
本発明の画像形成方法は、反射支持体を有し、かつ少なくとも１つの画像形成層（ハロゲン化銀感光層）の平均階調が３．７〜５．０である感光材料に、同じ画素に対応する、ＢＧＲの画像データに対応して変調されたＢＧＲの３色の光線が、同一の微細光透過孔を通過した後、該ハロゲン化銀感光材料へ露光される露光ユニットを有する露光装置を用いて露光した後、現像処理することを特徴とする。
【００１５】
〔露光装置〕
本発明に用いられる露光装置は、同じ画素に対応する、ＢＧＲの画像データに対応して変調されたＢＧＲの３色の光線が、同一の微細光透過孔を通過した後、感光材料へ露光される露光ユニットを有することが特徴である。通常、画像情報をデジタル化して扱う場合、オリジナル画像を細かいマス目状に区切り、各マス目毎に濃度情報をデジタル化して取り扱う方式が一般的である。このオリジナル画像を細かいマス目状に区切って取り扱う場合の最小単位は画素と呼ばれるが、この画素はそれぞれＢＧＲの３つの濃度情報を有している。本発明においては、同一画素に対応するＢＧＲの濃度情報に応じて露光されるＢＧＲの３色の光源が、同一の微細光透過孔を通過した後、感光材料へ露光される。
【００１６】
ここでいう微細光透過孔は、ＢＧＲの露光位置ずれを抑制するために設けられる。従って、その孔径は光が微細光透過孔を通過する前のビーム径以下であることが好ましい。微細光透過孔のサイズや形状に特に制限はないが、斜め線の入った文字画像再現性の向上といった観点から７０μｍ以下が好ましい。
【００１７】
本発明においては、装置小型化の観点から、微細光透過孔が駆動部を有し、画像データに応じてＢＧＲの光量を調整できることが好ましく、中でも高密度に集積されたＰＬＺＴ（Ｐｌｕｍｂ  Ｌａｎｔｈａｎｕｍ  Ｚｉｒｃｏｎａｔｅ  Ｔｉｔａｎａｔｅ）素子からなる光シャッターを用いる方法が好ましい。
【００１８】
ＰＬＺＴ素子を用いた露光ユニットを有する露光装置としては、例えば、図１に記載のような構成が挙げられる。図１において、露光装置（以下、プリンタともいう）１は、感光材料３を搬送するための搬送機構２と、ライン状に感光材料３に露光を行うための露光機構４と、画像データに基づいてＢＧＲの各露光色（光源色）を切り替える光源色切替部５と、ドライバーＩＣ６と、搬送駆動部７と、入力されたＢＧＲの各露光色（光源色）の画像データに基づいて光源色切替部５、ドライバーＩＣ６及び搬送駆動部７の制御を行う露光制御部８と、露光機構４によってライン状に露光される露光個所において感光材料３を下から支持する支持部材９から構成される。
【００１９】
本発明において、露光に用いる光源としては特に制限はなく、例えば、発光ダイオード（ＬＥＤ）、ガスレーザ、半導体レーザ（ＬＤ）、ＬＤあるいはＬＤを励起光源として用いる固体レーザと第２高調波変化素子（いわゆるＳＨＧ（Ｓｅｃｏｎｄ  Ｈａｒｍｏｎｉｃ  Ｇｅｎｅｒａｔｉｏｎ）素子）の組み合わせ、ハロゲンランプとフィルターの組み合わせ等、公知の光源を用いることができる。中でも、装置の小型化、高速制御及び発熱抑制の観点から光源としてＬＥＤを用いた場合が特に好ましい。
【００２０】
デジタル化された画像情報に基づいてデジタルプリンタで露光を行う場合、最大濃度はプリンタの最大露光量によって決められる。このとき、高い最大濃度を得るために最大露光量を大きくしていくと、プリンタの機械的特性（フレア等）及び感光材料の特性（最大濃度域近傍での階調低下等）から、文字の滲みが生じやすくなる。従って、最大濃度を高く設定した場合に、ＢＧＲの３色の光源が同一の微細光透過孔を通過した後に感光材料に露光されることによる文字滲み防止の効果がより顕著となり、本発明の好ましい態様である。本発明においては、プリント時の最大濃度が２．１以上であることが好ましく、２．３以上であることがより好ましい。ここでいう最大濃度とは、画像データ上で最大濃度を表すデータ（例えば、アドビ社のＰｈｏｔｏｓｈｏｐ上で加工された８ビット階調を有する画像データにおいては、（Ｒ、Ｇ、Ｂ）＝（０、０、０）が最大濃度を示す画像データとなる）に基づいて露光が行われたときのプリント濃度を指す。本発明において、フレア抑制の観点から最大濃度は２．８以下とすることが好ましい。
【００２１】
以下、図面を参照して本発明に用いられる露光装置について詳細に説明する。ただし、発明の範囲は図示例に限定されない。また、限定的な表現をする場合があるが、これに限られるものではない。
【００２２】
図１は、本発明に用いられる４００ｄｐｉの露光装置（プリンタ）１の概略構成図である。ｄｐｉとは２．５４ｃｍ当たりのドット数を表す。
【００２３】
搬送機構２は、モーター等の動力によってＸ方向に直交する軸心回りに回転する駆動ローラ２１（２本）を備え、駆動ローラ２１と平行になってそれぞれの駆動ローラ２１に圧接する圧接ローラ２２（２本）を備え、一方の駆動ローラ２１と圧接ローラ２２がＸ方向の上流側に配置され、他方の駆動ローラ２１及び圧接ローラ２２とがＸ方向の下流側に設けられている。供給位置（図示省略）から搬出された感光材料３は、駆動ローラ２１と圧接ローラ２２との間に狭持され、駆動ローラ２１、２１の回転によってＸ方向に搬送されるようになっている。
【００２４】
感光材料３は各色に発色する発色層（画像形成層）が層構造を形成している。表面に近い方から赤色の光（Ｒ）が露光されることによりシアンに発色する層、緑色の光（Ｇ）が露光されることによりマゼンタに発色する層、青色の光（Ｂ）が露光されることによりイエローに発色する層を有する。感光材料３は、供給位置（図示省略）において、ロール状に巻かれている。
【００２５】
露光機構４は、Ｒ（赤）、Ｇ（緑）、Ｂ（青）の光源色からなる光源であるＬＥＤ光源４１と、二つの駆動ローラ２１の間で感光材料３に対向配置した露光ヘッド４２と、露光ヘッド４２と感光材料３との間に設けられたセルフォックレンズアレイ４３と、ＬＥＤ光源４１から露光ヘッド４２に光を導く光ファイバアレイ４４と、光ファイバアレイ４４の一方の端部と、ＬＥＤ光源４１との間に介在するインテグレータ４５等を備えて構成される。
【００２６】
感光材料３は、搬送機構２によって搬送され、露光機構４と相対的に移動することによって、画像データに応じた画像が記録される。
【００２７】
露光ヘッド４２は、例えば、複数の記録素子としてのＰＬＺＴ素子が、光出射点の画素としてＹ方向に沿ってアレイ状に配列されたＰＬＺＴシャッタアレイヘッドである。
【００２８】
具体的には、露光ヘッド４２はスリット状の開口を有するセラミック製あるいはガラス製の基盤（図示省略）上に、複数のＰＬＺＴ素子４２５からなる複数のＰＬＺＴチップ４２１を並べてアレイを形成し、かつ複数のＰＬＺＴチップ４２１の両側に駆動部としてのドライバーＩＣ６を複数個並べたものである。
【００２９】
図２に示すように、ＰＬＺＴチップ４２１は立体的な形状とされ、ＰＬＺＴ素子４２５、個別電極４２２、共通電極４２３等が設けられている。
【００３０】
具体的には、１画素に対応する多数のＰＬＺＴ素子４２５が２列に配置され、各ＰＬＺＴ素子４２５が１画素ずつ千鳥状に形成されることによって、２列（ｏｄｄ列、ｅｖｅｎ列）で主走査方向Ｙに１ラインの画像を形成する。
【００３１】
共通電極４２３はｏｄｄ列とｅｖｅｎ列とに共通に設けられており、個別電極４２２はｏｄｄ列とｅｖｅｎ列とに個別であって、かつＰＬＺＴ素子４２５ごとに個別に設けられている。また、両電極４２２、４２３は、ＰＬＺＴ素子４２５の両側に、光路に対して互いに平行に設けられており、低い印加電圧であっても大きな光透過量を実現可能な構造となっている。
【００３２】
ドライバーＩＣ６は、露光ヘッド（個別電極４２２及び共通電極４２３）に印加する印加電圧を変化させて、ＰＬＺＴ素子４２５を駆動させる、即ち、ＰＬＺＴ素子４２５に電圧を印加するための駆動回路であって、ｏｄｄ列のＰＬＺＴ素子４２５とｅｖｅｎ列のＰＬＺＴ素子４２５を個別に駆動する。
【００３３】
ＰＬＺＴはよく知られているように、カー定数の大きい電気光学効果を有する透光性のセラミックスであり、偏光子（図示省略）で直線変更された光は、ドライバーＩＣ６によるＰＬＺＴ素子４２５への電圧のオンによって偏光面の回転を生じ、検光子（図示省略）から出射される。電圧オフ時には透過光の偏光面は回転することなく、このような透過光は検光子（図示省略）でカットされる。
【００３４】
即ち、各ＰＬＺＴ素子４２５への印加電圧のオン／オフで透過光のオン／オフが生じ、検光子（図示省略）から出射された光はセルフォックレンズアレイ４３を介して感光材料３上で結像する。ＰＬＺＴ素子４２５は、画像データに基づいて１ラインずつオン／オフ制御（主走査）され、この主走査と感光材料３のＸ方向への移動（副走査）とで感光材料３上に２次元の画像が形成される。
【００３５】
図３に露光ヘッド４２の模式図を示す。露光ヘッド４２には、１２のＰＬＺＴチップ４２１ａ、４２１ｂ、・・・、４２１ｌと、８のドライバーＩＣ６ａ、６ｂ、・・・、６ｈ等を備えている。図３に示すように、複数のＰＬＺＴチップ４２１ごとにドライバーＩＣ６が設けられている。
【００３６】
ＰＬＺＴチップ４２１のオン／オフ制御は、ドライバーＩＣ６ごとに行われる。従って、ドライバーＩＣ６ａが印加電圧の印加を行うと、ＰＬＺＴチップ４２１ａ、４２１ｂ、４２１ｃのＯｄｄ列側のＰＬＺＴ素子４２５が駆動する。同時にドライバーＩＣ６ｅが印加電圧の印加を行うことによって、ＰＬＺＴチップ４２１ａ、４２１ｂ、４２１ｃのｅｖｅｎ列側のＰＬＺＴ素子４２５も駆動状態となる。
【００３７】
ＰＬＺＴ素子４２５が光を透過させている間、露光が行われることにより、画像データに応じて露光時間が制御され、階調が表現される。例えば、より薄い濃度を表現する場合には、より短い露光時間となり、より濃い濃度を表現する場合には、より長い露光時間となる。
【００３８】
セルフォックレンズアレイ４３は、光学的に等価な複数のセルフォックレンズを互いに平行にして集積したものであり、露光ヘッド４２を透過した光を、感光材料３上に結像させる。つまり、セルフォックレンズアレイ４３による物体面は露光ヘッド４２に合っており、セルフォックレンズアレイ４３による結像面は感光材料３に合っている。なお、露光箇所はセルフォックレンズアレイ４３による結像面上で走査方向Ｙに沿ったライン状となっており、露光箇所の走査方向Ｙに沿った長さは露光ヘッド４２の出射点が配列されている長さと実質的に同じである。
【００３９】
光ファイバアレイ４４の一方の端部では複数の光ファイバの一端が束ねられており、光ファイバアレイ４４の該端部は、ＬＥＤ光源４１に指向している。光ファイバアレイ４４の他方の端部では、光ファイバの端部がそれぞれ光シャッタ素子であるＰＬＺＴ素子４２５まで繋がっている。
【００４０】
インテグレータ４５は、ＬＥＤ光源４１からの光を効率よく光ファイバアレイ４４に導くとともに、光源の輝度ムラを分散させ、一様な照度分布を得るために設けられるものであって、例えば、いずれも図示しない、インプットレンズ、フライアイレンズ、アウトプットレンズ、フィルタ、アパーチャ等によって構成される。
【００４１】
光源色切替部５は、ＬＥＤ光源４１を構成するＢＧＲの光源色（露光色）を、例えば、露光制御部８からのＯＮ／ＯＦＦの指示によって切替え、露光する光の色を順次切替える。
【００４２】
搬送駆動部７は、駆動ローラ２１を駆動させて、感光材料３の搬送を制御する。
【００４３】
露光制御部８は、光源色切替部５と、ドライバーＩＣ６と、搬送駆動部７とを同期制御するものであって、ＣＰＵ（Ｃｅｎｔｒａｌ  Ｐｒｏｃｅｓｓｉｎｇ  Ｕｎｉｔ）８１、ＲＡＭ（Ｒａｎｄｏｍ  Ａｃｃｅｓｓ  Ｍｅｍｏｒｙ）８２、ＲＯＭ（Ｒｅａｄ  Ｏｎｌｙ  Ｍｅｍｏｒｙ）８３等を備えてなる。
【００４４】
ＣＰＵ８１は、所定のタイミング等に応じて、ＲＯＭ８３内に格納された各種プログラムに基づいて各種の演算や各機能部への指示やデータの転送等を行う。
【００４５】
ＲＡＭ８２は、ＣＰＵ８１の制御の下、ＣＰＵ８１で処理されたデータを記憶すると共に、記憶しているデータをＣＰＵ８１に出力するために用いられる。
【００４６】
ＲＯＭ８３は、主に搬送機構２及び露光機構４で実行される各種動作を行うためのプログラムやデータ等を格納しており、具体的には、例えば、図１に示すように、光源色切替プログラム８３１、駆動制御プログラム８３２、感光材料搬送制御プログラム８３３等を格納する。
【００４７】
光源色切替プログラム８３１は、記録ヘッド４２が副走査方向に１画素分移動する間に、光源色数（３）の倍数回、即ち、６回ＢＧＲの光源色の切替えを行うためのプログラムであって、ＣＰＵ８１は当該光源色切替プログラム８３１を実行することによって、光源色切替部５の制御を行い、光源色切替手段として機能する。
【００４８】
具体的には、例えば、光源色Ｂ、Ｇ、Ｒの切替えを６回行う、即ち、光源色ＢＧＲとしての切替えを２回行うことによって、１ラインを記録することとなる。
【００４９】
ここで、４００ｄｐｉのプリンタ１において、例えば、１画素当たりの出力データの出力値（出力信号値の深さ）を１１ｂｉｔ（２０４８階調）とすると、光源色ＢＧＲによる記録は、１０ｂｉｔ（１０２４階調）の出力値の再現に要する時間で実行可能となり、制御部分のシーケンスの簡略化を実現することができる。
【００５０】
駆動制御プログラム８３２は露光ヘッドの駆動を行うためのプログラムであって、ＣＰＵ８１は当該駆動制御プログラム８３２を実行することによって、ドライバーＩＣ６の制御を行い、駆動制御手段として機能する。
【００５１】
具体的には、駆動制御手段としてのＣＰＵ８１は、各ドライバーＩＣ６の駆動開始タイミングを所定の間隔ずらす制御を行う。
【００５２】
一般に、写真用の露光デバイスに要求される能力として、Ｌ判７００枚／時間以上のスペックが要求される。Ｌ判の送り長さ８９ｍｍ、ペーパー間隔２０ｍｍとすると、４００ｄｐｉの１ラインの書込み時間として許されるのは、約３．０ｍｓである。副走査方向８００ｄｐｉにするためには５００μｓ以下が必須となる。
【００５３】
さらに、ＣＰＵ８１は、印加電圧の切替えが行われてから１０μｓ経過後に、各ＰＬＺＴチップ４２１の駆動を開始する制御を行い、駆動制御手段として機能する。
【００５４】
そして、ＣＰＵ８１は、露光ヘッド４２への電圧の印加開始から所定時間、印加電圧よりも高い電圧を印加する制御を行うことによって、駆動制御手段として機能する。
【００５５】
ここで、「所定時間」とは、各ＰＬＺＴチップ４２１の駆動開始時に、系のインピーダンスの影響を受けることなく適切な印加電圧の印加が可能となる時間を意味し、例えば５０μｓである。
【００５６】
また、「印加電圧よりも高い電圧」とは、各ＰＬＺＴチップ４２１の駆動開始時に、ＢＧＲ各光源色において適切な印加電圧の印加が可能となる電圧を意味し、例えば、印加電圧よりも５（Ｖ）高い電圧である。
【００５７】
感光材料搬送制御プログラム８３３は、感光材料３の搬送を行うためのプログラムであって、ＣＰＵ８１は、当該感光材料搬送制御プログラム８３３を実行することによって、搬送制御部７を制御する。
【００５８】
以上に説明したプリンタ１によると記録ヘッド４２が、各ＰＬＺＴチップ４２１ごとに駆動されることにより、主走査方向の画像密度が急激に変動した場合であっても、記録を行うＰＬＺＴ素子の全てが同時に駆動することがなくなり、駆動開始タイミングが遅れることとなって、駆動されるＰＬＺＴ素子数が急激に変動することを防止できる。従って、ＰＬＺＴ素子の駆動開始時に発生する負荷変動を低く抑えることができ、濃度ムラの少ない高画質な画像を形成することができる。
【００５９】
また、各各ＰＬＺＴチップ４２１の駆動を開始するタイミングが１．０μｓ以上ずれることにより、仮にＰＬＺＴ素子に負荷変動が発生したとしても、該負荷変動による画像濃度のムラが視認レベルを下回ることとなって、濃度ムラが目立たず、より高画質な画像を形成することができる。
【００６０】
一般的に、このような負荷変動を原因とする濃度ムラは、デザイン画等のように一定濃度の領域が多い画像で発生しやすく、細かい濃淡のある画像においては視認できない。つまり、画像ムラは、一定濃度領域が一定以上の範囲に亘る画像において問題となる。そこで、例えば、簡易的に１つのＰＬＺＴチップの幅を最低幅とした場合を基準として、視認可能な程度の濃度差のレベルを、濃度差として約０．０１とした。これは、即ち、濃度１．０程度の中間調の画像において略１．０％の光量変動によって生じる濃度変動（差）を意味する。
【００６１】
そして、このＰＬＺＴチップ全てを発光させる場合、ＰＬＺＴチップの駆動を開始するタイミングを１．０μｓとすることで、１つのＰＬＺＴチップを発光させる場合に比較した濃度変動（光量変動）を１．０％以内とすることができる。ただし、さらに高画質な画像とするためには、さらにこのタイミングをずらすことが好ましい。
【００６２】
また、光源色ＢＧＲに応じて、印加電圧が異なることにより、印加電圧を光源色ごとに最適化することができることとなって、駆動効率の最適化が図られ、副走査方向の１ライン分の記録に要する時間を短縮することで高速化を実現することができる。
【００６３】
そして、光源色の切替えと、各ＰＬＺＴチップ４２１の駆動の開始とが同時に行われることなく、１０μｓ以上離れたタイミングで行われることとなる。これにより、印加電圧の切替え時に発生するノイズの影響による画質劣化を確実に防ぐことができる。
【００６４】
また、各ＰＬＺＴチップ４２１の駆動開始前に、各ＰＬＺＴチップ４２１に印加される電圧が所定の電圧まで高められることなる。これにより、各ＰＬＺＴチップ４２１の駆動開始時における濃度の低下を抑え、濃度ムラをより効果的に防ぐことができる。
【００６５】
さらに、副走査方向に１画素分の記録が行われる範囲で、光源色が少なくとも６回切替えられるため、１画素分の記録を２度に分けて細かく行うこととなり、各ＰＬＺＴチップ４２１の駆動開始タイミングをずらしたことにより生じる副走査方向の画像のずれを低減し、画質劣化を防ぐことができる。
【００６６】
プリンタ１が４００ｄｐｉ以上の写真用デジタルプリンタであることにより、実質的な画像密度を、８００ｄｐｉ以上とすることにより、各ＰＬＺＴチップ４２１を異なるタイミングで駆動することによって発生する画素のずれを、０．００６５ｍｍ以下とすることができるため、該ずれが視認できるレベルを下回ることとなって、画質の劣化を防ぐことができる。
【００６７】
また、光源としてＬＥＤを用いることによって、高速に光源色を切替えることができ、高速化を実現することができる。
【００６８】
さらに、ＢＧＲ各光源色において、印加電圧が印加される時間が５００μｓ以下であることによって、１ラインの書込み時間を３．０（ｍｓ）以下に抑え、感光材料３の搬送速度を２２ｍｍｓ以上とすることができるため、高速印刷に適用することができる。
【００６９】
なお、ＣＰＵ８１（光源色切替手段）は、ＢＧＲの光源色のうち１色についてのみ、複数回光源色を切替えることとしてもよい。この場合、光源色のうち少なくとも１色の光源色については、記録素子が複数回駆動されることとなる。従って、光源色の切替えを、光源色数の倍数回行う場合と同様に、１画素分の記録を複数回に分けて細かく行うこととなって、記録素子チップの駆動開始タイミングをずらしたことにより生じる副走査方向の画像のずれを低減し、画質劣化を防ぐことができる。
【００７０】
〔感光材料〕
本発明に用いられる感光材料は、反射支持体上に１層以上の画像形成層（ハロゲン化銀感光層）を有し、少なくとも１層の画像形成層の平均階調が３．７以上であることが特徴である。ここで平均階調とは、特性曲線上の反射濃度０．８の点から１．８の点を結ぶ特性曲線の傾きをいう。特性曲線の作成にあたっては、Ｒ１−ｓｕｐｅｒ（コニカミノルタフォトイメージング（株）製）を用いて、グレースケ−ル画像を露光、現像処理した後、Ｘ−Ｒｉｔｅ９３８反射型分光側色／濃度計（Ｘ−Ｒｉｔｅ社製）を用いてプリントの反射濃度を測定し、これを露光データに対応してプロットすることで作成することができる。また、平均階調を求めるに当たっては、自動現像機を１日１２時間稼働させ、処理量０．１Ｒずつ、２Ｒ以上になるまでコニカミノルタＱＡペーパー  センチュリア  ｆｏｒ  デジタル（コニカミノルタフォトイメージング（株）製）を用いてランニング処理した状態で行うこととする。
【００７１】
本発明では、少なくとも１層の画像形成層の平均階調が３．７以上であれば、本発明の効果が得られるが、感光材料の文字滲み適性を向上させるという観点から、イエロー画像形成層、マゼンタ画像形成層及びシアン画像形成層の平均階調がそれぞれ、γ（Ｙ）＞３．２、γ（Ｍ）＞３．６、γ（Ｃ）＞３．７であることが好ましい。また、特に白抜き文字を際だたせるという観点からは、全ゼラチン画像形成層の平均階調が４．０以上であることが特に好ましい。本発明の目的からは平均階調の上限は特にないが、デジタル露光における走査露光スジムラ抑止の点からγ（Ｙ）＜４．５、γ（Ｍ）＜４．７５、γ（Ｃ）＜５．０であることが好ましい。平均階調が３．７以上の感光材料はいわゆる高γの感光材料であり、本発明はこのような高γの感光材料に適用して大きな効果を発揮する。
【００７２】
このような高γの感光材料を作製する方法としては、当業界において公知の種々の方法を用いることができ、例えばハロゲン化銀感光層の乳剤の付量調整により行うことができる。一般にハロゲン化銀乳剤の付量を多くすることで高γ化を達成できるが、付量を多くしすぎると、支持体に近い感光層での現像抑制や、漂白定着工程での脱銀不良が生じやすくなるので、これらの現象が生じない範囲にとどめることが好ましい。また高γの感光材料を作製する他の方法として、例えばハロゲン化銀粒子の粒径分布を調整手段として用いることができる。一般に、粒径分布が狭いハロゲン化銀乳剤を用いた方が、高γ化には有利である。また、感度の異なる複数のハロゲン化銀乳剤を併用する場合には、感度の低いハロゲン化銀粒子の比率を高くした方が高γ化には有利であり、好ましくは低感度ハロゲン化銀粒子が、銀量換算で８０％以上、より好ましくは９０％以上となる態様が有利である。また、ハロゲン化銀粒子に、後述するイリジウムや鉄等の重金属イオンを含有させる態様も、高γ化のために有用である。同一の感色性層に粒径の異なる複数のハロゲン化銀粒子を用いる場合には、付量が多い方のハロゲン化銀粒子に含まれる単位銀量当たりの重金属イオンの量が多くなる態様が、高γ化の観点から好ましい。また、感光材料の作製に用いる支持体の平滑性が高い方が、最大濃度の向上及び高γ化の観点で有利であり、反射支持体の乳剤層塗布面側の中心面平均粗さ（ＳＲａ）の値が０．１５μｍ以下、さらには０．１μｍ以下となる態様が有効である。
【００７３】
以下、感光材料の各構成要素について説明する。
【００７４】
本発明に係る画像形成層（ハロゲン化銀感光層）はハロゲン化銀乳剤を有する。ハロゲン化銀乳剤中のハロゲン化銀粒子は、塩化銀含有率が９０モル％以上であることが好ましく、塩化銀含有率が９３モル％以上であることがより好ましく、９５モル％以上であることがさらに好ましい。臭化銀含有率は、０．１〜１０モル％であることが好ましく、０．５〜８モル％であることがより好ましく、２〜８モル％であることがさらに好ましい。沃化銀含有率は、０．０〜２モル％であることが好ましく、０．０〜１モル％であることがさらに好ましい。
【００７５】
本発明においては、臭化銀を高濃度に含有する部分を有するハロゲン化銀乳剤も好ましく用いられ、この場合、高濃度に臭化銀を含有する部分は、ハロゲン化銀乳剤粒子にエピタキシー接合していても、いわゆるコア・シェル乳剤であってもよいし、完全な層を形成せず単に部分的に組成の異なる領域が存在するだけであってもよい。また、組成は連続的に変化してもよいし不連続に変化してもよいが、ハロゲン化銀粒子が最外シェルの少なくとも一部に臭化銀局在相を有することが好ましく、頂点近傍に臭化銀局在相を有することがさらに好ましい。
【００７６】
本発明において臭化銀局在相とは、本発明に係るハロゲン化銀粒子の平均臭化銀含有率の２倍以上の臭化銀含有率の臭化銀を含むハロゲン化銀相であり、ハロゲン化銀粒子の平均臭化銀含有率の３倍以上の臭化銀含有率の臭化銀を含むことが好ましく、５倍以上の臭化銀含有率臭化銀を含むことが好ましい。
【００７７】
臭化銀局在相中には後記の８族金属化合物を含有することが好ましい。この場合用いられる８族金属化合物はイリジウム錯体であることが好ましい。
【００７８】
本発明においては、粒子内部に少なくとも１つの沃化銀局在相を有するハロゲン化銀粒子も好ましく用いることができる。本発明において粒子内部とは、ハロゲン化銀粒子において粒子表面を除いたハロゲン化銀相をいう。本発明において沃化銀局在相とは、ハロゲン化銀粒子の平均沃化銀含有率の２倍以上の沃化銀含有率の沃化銀を含むハロゲン化銀相であり、ハロゲン化銀粒子の平均沃化銀含有率の３倍以上の沃化銀含有率の沃化銀を含むことが好ましく、５倍以上の沃化銀含有率の沃化銀を含むことが好ましい。本発明において上記沃化銀局在相の位置は粒子中心からハロゲン化銀体積で６０％以上外側に存在することが好ましく、７０％以上外側であることがさらに好ましく、８０％以上外側であることが最も好ましい。
【００７９】
上記沃化銀局在相における好ましい形態の一つは、ハロゲン化銀粒子内部において該沃化銀局在相が層状に存在する（以下沃化銀局在層ともいう）ことであり、該沃化銀局在層を２層以上導入することも好ましく、その場合は、主層を上記の条件で導入し最大ヨウ化物濃度未満である層（以下副層）の少なくとも一つを主層よりもさらに粒子表面近くに導入することが好ましい。主層及び副層のヨウ化物濃度は目的に応じて任意に選択することができる。潜像安定性の観点からは、主層は可能な限り高濃度が好ましく、副層は主層よりも低濃度であることが好ましい。本発明において、沃化銀局在相の他の好ましい形態はハロゲン化銀粒子の頂点近傍や稜線近傍に該沃化銀局在相が存在することであり、上記沃化銀局在層と併用することも好ましい。
【００８０】
本発明におけるハロゲン化銀乳剤が、臭化銀及び／または沃化銀を含有する場合においては、ハロゲン化銀粒子の臭化銀含有率及び／または沃化銀含有率の粒子間変動係数がそれぞれ３０％未満であることが好ましく、２０％未満であることがより好ましい。なお臭化銀含有率の粒子間変動係数の下限は０．０１％である。
【００８１】
ハロゲン化銀粒子の上記臭化銀含有率及び沃化銀含有率は、ＥＰＭＡ法（Ｅｌｅｃｔｒｏｎ  Ｐｒｏｂｅ  Ｍｉｃｒｏ  Ａｎａｌｙｚｅｒ法）により求めることができる。具体的には、ハロゲン化銀粒子を互いに接触しないようによく分散させた試料を作製し、液体窒素で−１００℃以下に冷却しながら電子ビームを照射し、個々のハロゲン化銀粒子から放射される銀、臭素及び沃素の特性Ｘ線強度を求めることにより、個々のハロゲン化銀粒子の臭化銀含有率及び沃化銀含有率が決定できる。
【００８２】
上記方法により、個々のハロゲン化銀粒子について求めたハロゲン化銀粒子の臭化銀含有率及び沃化銀含有率を３００個以上のハロゲン化銀粒子について求め、平均したものをそれぞれ平均臭化銀含有率及び沃化銀含有率とし、ハロゲン化銀粒子の臭化銀含有率及び沃化銀含有率の粒子間変動係数は、下記計算式により求めるものとする。
【００８３】
臭化銀含有率の粒子間変動係数＝（ハロゲン化銀粒子の臭化銀含有率の標準偏差）／（平均臭化銀含有率）×１００（％）
沃化銀含有率の粒子間変動係数＝（ハロゲン化銀粒子の沃化銀含有率の標準偏差）／（平均沃化銀含有率）×１００（％）
本発明においては、粒子内部に転位線を有するハロゲン化銀粒子を用いることも好ましい。
【００８４】
本発明において、ハロゲン化銀粒子に臭化銀あるいは沃化銀を含有させるには、種々の臭化物あるいは沃化物を使用することができる。例えば、臭化カリウム水溶液や沃化カリウムのような臭化物塩や沃化物塩の水溶液を用いる方法、特開平２−６８５３８号等に開示されている臭化銀や沃化銀を含むハロゲン化銀微粒子あるいはハロゲン化物イオン放出剤を用いる方法等を任意に用いることができる。本発明におけるハロゲン化銀粒子中の沃化銀含有率や臭化銀含有率及び沃化銀局在相や臭化銀局在層あるいは転位線の導入等は、これら添加物の濃度及び量等で任意に調整することができる。
【００８５】
本発明に係るハロゲン化銀乳剤を得るには、重金属イオンを含有させるのが有利である。このような目的に用いることのできる重金属イオンとしては、鉄、イリジウム、白金、パラジウム、ニッケル、ロジウム、オスミウム、ルテニウム、コバルト等の第８〜１０族金属や、カドミウム、亜鉛、水銀等の第１２族遷移金属や、鉛、レニウム、モリブデン、タングステン、ガリウム、クロムの各イオンを挙げることができる。
【００８６】
本発明においては、ハロゲン化銀粒子が８族金属錯体を１種類以上含有することが好ましく、水配位子及び／または有機配位子を１つ以上有する８族金属錯体錯体の１種類以上を含有することがさらに好ましい。
【００８７】
本発明において用いられる８族金属錯体は、鉄、イリジウム、ロジウム、オスミウム、ルテニウム、コバルト、白金の金属錯体であることが好ましい。金属錯体は、６配位錯体、５配位錯体、４配位錯体、２配位錯体等を用いることができるが、６配位錯体、４配位錯体が好ましい。上記水配位子及び／または有機配位子を１つ以上有する８族金属錯体はイリジウムの金属錯体であることがより好ましい。
【００８８】
８族金属錯体を構成する配位子は、カルボニル配位子、フルミネート配位子、チオシアネート配位子、ニトロシル配位子、チオニトロシル配位子、シアノ配位子、水配位子、ハロゲン配位子、あるいはアンモニア、水酸化物、亜硝酸、亜硫酸、過酸化物の配位子及び有機配位子等、任意のものを用いることができるが、ニトロシル配位子、チオニトロシル配位子、シアノ配位子、水配位子、ハロゲン配位子及び有機配位子から選ばれる１つ以上の配位子を含有することが好ましい。
【００８９】
有機配位子とは、１つ以上のＨ−Ｃ、Ｃ−ＣあるいはＣ−Ｎ−Ｈ結合を含み、金属イオンに配位可能な化合物をいう。本発明に用いられる有機配位子は、ピリジン、ピラジン、ピリミジン、ピラン、ピリダジン、イミダゾール、チアゾール、イソチアゾール、トリアゾール、ピラゾール、フラン、フラザン、オキサゾール、イソオキサゾール、チオフェン、フェナントロリン、ビピリジン、エチレンジアミンから選ばれる化合物、イオン、あるいはこれらの化合物に置換基を導入した化合物であることが好ましい。
【００９０】
本発明に係るハロゲン化銀乳剤においては、下記一般式（Ａ）で表される８族金属錯体も好ましく用いることができる。
【００９１】
一般式（Ａ）    Ｒn［ＭＸmＹ6-m］
式中、Ｍは周期表８族元素から選択される金属を表し、鉄、コバルト、ルテニウム、イリジウム、ロジウム、オスミウム、白金であり、鉄、ルテニウム、ロジウム、イリジウム、オスミウムであることがより好ましい。Ｒはアルカリ金属を表し好ましくはセシウム、ナトリウムまたはカリウムである。ｍは０〜６、ｎは０〜４の整数を表す。Ｘ及びＹは配位子を表し、カルボニル配位子、フルミネート配位子、チオシアネート配位子、ニトロシル配位子、チオニトロシル配位子、シアノ配位子、ハロゲン配位子、あるいはアンモニア、水酸化物、亜硝酸、亜硫酸、過酸化物の配位子を表す。
【００９２】
これらの金属イオンは、塩や、錯塩の形でハロゲン化銀乳剤に添加することができる。金属イオンが錯体を形成する場合、カウンターカチオンはカリウムイオン、カルシウムイオン、ナトリウムイオン、アンモニウムイオン等、任意のものを用いることができる。また、金属錯体が陽イオンである場合に、対陰イオンとして、硝酸イオン、ハロゲンイオン、過塩素酸イオン等、当業界で公知のものを用いることができる。
【００９３】
本発明に係るハロゲン化銀乳剤に重金属イオンを含有させるためには、重金属化合物をハロゲン化銀粒子の形成前、ハロゲン化銀粒子の形成中、ハロゲン化銀粒子の形成後の物理熟成中の各工程の任意の場所で添加すればよい。前述の条件を満たすハロゲン化銀乳剤を得るには、重金属化合物をハロゲン化物塩と一緒に溶解して粒子形成工程の全体或いは一部にわたって連続的に添加することができる。
【００９４】
前記重金属イオンをハロゲン化銀乳剤中に添加するときの量はハロゲン化銀１モル当り１×１０-9〜１×１０-2モルが好ましく、１×１０-8〜５×１０-5モルがより好ましい。
【００９５】
本発明に係るハロゲン化銀粒子の形状は任意のものを用いることができるが、好ましい一つの例は、（１００）面を結晶表面として有する立方体である。また、米国特許第４，１８３，７５６号、同第４，２２５，６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１巻，３９頁（１９７３年）等の文献に記載された方法等により、八面体、十四面体、二十四面体、十二面体等の形状を有する粒子を作り、これを用いることもできる。さらに、正常晶以外の双晶面を有する粒子や平板状粒子を用いてもよい。
【００９６】
本発明に係るハロゲン化銀粒子は、単一の形状からなる粒子が好ましく用いられるが、単分散のハロゲン化銀乳剤を二種以上同一層に添加することもできる。
【００９７】
本発明に係るハロゲン化銀粒子の粒径は、特に制限はないが、迅速処理性及び感度等、他の写真性能等を考慮すると好ましくは０．１〜５．０μｍ、さらに好ましくは０．２〜３．０μｍの範囲である。特に立方体粒子を用いる場合は、好ましくは、０．１〜１．２μｍ、さらに好ましくは、０．１５〜１．０μｍの範囲である。
【００９８】
本発明に係るハロゲン化銀粒子の粒径の分布は、好ましくは変動係数が０．２２以下、さらに好ましくは０．１５以下、より好ましくは０．１０以下の単分散ハロゲン化銀粒子である。ここで変動係数は、粒径分布の広さを表す係数であり、次式によって定義される。
【００９９】
変動係数＝Ｓ／Ｒ
式中、Ｓは粒径分布の標準偏差、Ｒは平均粒径を表す。
【０１００】
ここでいう粒径とは、球状のハロゲン化銀粒子の場合はその直径、また、立方体や球状以外の形状の粒子の場合は、その投影像を同面積の円像に換算したときの直径を表す。
【０１０１】
ハロゲン化銀乳剤の調製装置、方法としては、当業界において公知の種々の方法を用いることができる。
【０１０２】
本発明に係るハロゲン化銀乳剤は、酸性法、中性法、アンモニア法の何れで得られたものであってもよい。該粒子は一時に成長させたものであってもよいし、種粒子を作った後で成長させてもよい。種粒子を作る方法と成長させる方法は同じであっても、異なってもよい。
【０１０３】
また、可溶性銀塩と可溶性ハロゲン化物塩を反応させる形式としては、順混合法、逆混合法、同時混合法、それらの組合せ等、いずれでもよいが、同時混合法で得られたものが好ましい。さらに同時混合法の一形式として特開昭５４−４８５２１号等に記載されているｐＡｇコントロールド・ダブルジェット法を用いることもできる。
【０１０４】
また、特開昭５７−９２５２３号、同５７−９２５２４号等に記載の反応母液中に配置された添加装置から水溶性銀塩及び水溶性ハロゲン化物塩水溶液を供給する装置、ドイツ公開特許第２，９２１，１６４号等に記載された水溶性銀塩及び水溶性ハロゲン化物塩水溶液を連続的に濃度変化して添加する装置、特公昭５６−５０１７７６号等に記載の反応器外に反応母液を取り出し、限外濾過法で濃縮することによりハロゲン化銀粒子間の距離を一定に保ちながら粒子形成を行なう装置等を用いてもよい。
【０１０５】
さらに必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【０１０６】
本発明に係るハロゲン化銀写真乳剤は、粒子形成後に脱塩を行うことが好ましい。脱塩は、例えば、リサーチ・ディスクロージャー誌１７６４３号II項の方法により行うことができる。さらに詳しくは、沈殿生成物あるいは物理熟成後の乳剤から不要な可溶性塩類を除去するためには、ゼラチンをゲル化させて行うヌーデル水洗法を用いてもよく、また無機塩類、アニオン性界面活性剤、アニオン性ポリマー（例えば、ポリスチレンスルホン酸）を用いることができるが、ゼラチン誘導体及び化学修飾ゼラチン（例えば、アシル化ゼラチン、カルバモイル化ゼラチン）を利用した沈殿法または、膜分離を利用した限外濾過脱塩であることが好ましい。
【０１０７】
本発明に係るハロゲン化銀乳剤の製造において用いられる分散媒は、ハロゲン化銀粒子に対する保護コロイド性を有する化合物を任意に用いることができる。本発明で好ましく用いることができる分散媒には、ゼラチンや親水性コロイド等があり、ゼラチンとしては、通常分子量１０万程度のアルカリ処理ゼラチンや酸処理ゼラチン、或いは酸化処理したゼラチンや酵素処理ゼラチン等を好ましく用いることができる。ハロゲン化銀粒子の核生成時のゼラチンの平均分子量は１万〜７万であることがが好ましく、１万〜５万であることがさらに好ましい。また、核生成時にメチオニン含有量が少ないゼラチンを用いることも好ましく、分散媒単位質量（グラム）当たりのメチオニン含有量としては５０μモル以下が好ましく、２０μモル以下がより好ましい。親水性コロイドとしては、例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類の如きセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一あるいは共重合体の如き多種の合成親水性高分子物質等を用いることができる。
【０１０８】
本発明に係るハロゲン化銀乳剤は、金化合物を用いる増感法、カルコゲン増感剤を用いる増感法を組み合わせて用いることができる。
【０１０９】
本発明に係るハロゲン化銀乳剤に適用するカルコゲン増感剤としては、イオウ増感剤、セレン増感剤、テルル増感剤等を用いることができるが、イオウ増感剤及び／またはセレン増感剤が好ましい。
【０１１０】
イオウ増感剤としては、１，３−ジフェニルチオ尿素、トリエチルチオ尿素、１−エチル−３−（２−チアゾリル）チオ尿素等のチオ尿素誘導体、ローダニン誘導体、ジチカルバミン酸類、ポリスルフィド有機化合物、チオ硫酸塩、硫黄単体等が好ましい。なお、硫黄単体としては、斜方晶系に属するα−硫黄が好ましい。その他、米国特許第１，５７４，９４４号、同第２，４１０，６８９号、同第２，２７８，９４７号、同第２，７２８，６６８号、同第３，５０１，３１３号、同第３，６５６，９５５号等の各明細書、西独出願公開（ＯＬＳ）１，４２２，８６９号、特開昭５６−２４９３７号、同５５−４５０１６号等に記載されている硫黄増感剤を用いることができる。
【０１１１】
セレン増感剤としては、特に水溶液中で硝酸銀と反応して銀セレニドの沈殿を形成しうる不安定セレン化合物が好ましく用いられる。例えば、米国特許第１，５７４，９４４号、同第１，６０２，５９２号、同第１，６２３，４９９号、特開昭６０−１５００４６号、特開平４−２５８３２号、同４−１０９２４０号、同４−１４７２５０号等に記載されている。有用なセレン増感剤としては、コロイドセレン金属、イソセレノシアネート類（例えば、アリルイソセレノシアネート等）、セレノ尿素類（例えば、Ｎ，Ｎ−ジメチルセレノ尿素、Ｎ，Ｎ，Ｎ′−トリエチルセレノ尿素、Ｎ，Ｎ，Ｎ′−トリメチル−Ｎ′−ヘプタフルオロセレノ尿素、Ｎ，Ｎ，Ｎ′−トリメチル−Ｎ′−ヘプタフルオロプロピルカルボニルセレノ尿素、Ｎ，Ｎ，Ｎ′−トリメチル−Ｎ′−４−ニトロフェニルカルボニルセレノ尿素等）、セレノケトン類（例えば、セレノアセトン、セレノアセトフェノン等）、セレノアミド（例えば、セレノアセトアミド、Ｎ，Ｎ−ジメチルセレノベンズアミド等）、セレノカルボン酸類及びセレノエステル類（例えば、２−セレノプロピオン酸、メチル−３−セレノブチレート等）、セレノフォスフェート類（例えば、トリ−ｐ−トリセレノフォスフェート等）、セレニド類（例えば、ジメチルセレニド、トリフェニルフォスフィンセレニド、ペンタフルオロフェニル−ジフェニルフォスフィンセレニド、トリフリルフォスフィンセレニド、トリピリジルフォスフィンセレニド等）が挙げられる。特に好ましいセレン増感剤はセレノ尿素、セレノアミド類、セレニド類である。
【０１１２】
本発明において、さらにリサーチ・ディスクロージャー誌３０７巻３０７１０５号等に記載されている金、白金、パラジウム、イリジウム等の貴金属塩を用いることが好ましく、中でも特に金増感剤を併用することが好ましい。有用な金増感剤としては、塩化金酸、チオ硫酸金、チオシアン酸金等の他に、米国特許第２，５９７，８５６号、同第５，０４９，４８５号、特公昭４４−１５７４８号、特開平１−１４７５３７号、同４−７０６５０号等に開示されている有機金化合物、あるいは硫化金、硫化金銀等が挙げられる。また金錯塩を用いた増感法を行う場合には、補助剤として、チオ硫酸塩、チオシアン酸塩、チオエーテル等の金のリガンドを併用することが好ましく、特に、チオシアン酸塩を用いるのが好ましい。
【０１１３】
本発明に係る上記各種の化学増感剤や後記抑制剤、酸化剤等においては、特開２００１−３１８４４３号、同２００３−２９４７２号、同２００４−３７５５４号、同２００４−４１４４号、同２００４−４４４６号、同２００４−４４５２号、同２００４−４４５６号、同２００４−４４５８号、同２００４−４６５６号、同２００４−４６７２号、同２００３−３０７８０３号、同２００３−２８７８４１号、同２００３−２８７８４２号、同２００３−２３３１４６号、同２００３−１７２９９０号、同２００３−１７２９９１号、同２００３−１１３１９３号、同２００３−１１３１９４号、同２００３−１１４４８９号、同２００２−３７２７６５号、同２００２−２９６７２１号、同２００２−２７８０１１号、同２００２−２６８１６９号、同２００２−２４４２４１号、同２００２−２５０９８２号、同２００２−２５８４２７号、同２００２−２６８１６８号、同２００２−２６８１７０号、同２０００−１９３９４２号、同２００１−７５２１４号、同２００１−７５２１５号、同２００１−７５２１６号、同２００１−７５２１７号、同２００１−７５２１８号、同２００１−１００３５２号、同２００４−７０３６３号、同２００４−６７６９５号、同２００２−１３１８５８号、同２００１−１６６４１２号等の公報、欧州特許第１，０９４，３６０号明細書、同第１，３８８，７５２号明細書、米国特許第６，６８６，１４３号明細書、同第６，３２２，９６１号明細書等に記載の化合物及びその使用技術も好ましく用いることができる。
【０１１４】
上記カルコゲン増感剤及び金増感剤の添加量は、ハロゲン化銀乳剤の種類、使用する化合物の種類、熟成条件によって一様ではないが、通常はハロゲン化銀１モル当たり１×１０-9〜１×１０-5モルであることが好ましい。さらに好ましくは１×１０-8モル〜１×１０-4モルである。前記の各種増感剤の添加方法は、用いる増感剤の性質に応じて、水またはメタノール等の有機溶媒の単独または混合溶媒に溶解して添加する方法でも、あるいはゼラチン溶液と予め混合して添加する方法でも、特開平４−１４０７３９号に開示されている方法、すなわち有機溶媒可溶性の重合体との混合溶液の乳化分散物の形態で添加する方法でもよい。
【０１１５】
本発明においては、還元増感法を用いてもよく、リサーチ・ディスクロージャー誌３０７巻３０７１０５号や特開平７−７８６８５号等に記載されている還元性化合物を用いることもできる。
【０１１６】
本発明に係るハロゲン化銀乳剤には、感光材料の調製工程中に生じるカブリを防止したり、保存中の性能変動を小さくしたり、現像時に生じるカブリを防止する目的で公知のカブリ防止剤、酸化剤、抑制剤、安定剤等を用いることができる。こうした目的に用いることのできる好ましい化合物の例として、特開平２−１４６０３６号公報７ページ下欄に記載された一般式（II）で表される化合物を挙げることができ、さらに好ましい具体的な化合物としては、同公報の８ページに記載の（IIａ−１）〜（IIａ−８）、（IIｂ−１）〜（IIｂ−７）の化合物や、１−（３−メトキシフェニル）−５−メルカプトテトラゾール、１−（４−エトキシフェニル）−５−メルカプトテトラゾール等の化合物、特開平８−６２０１記載の一般式（Ｓ）化合物、チオスルフォン酸化合物、ジスルフィド化合物、ポリスルフィド化合物等が好ましく、特開２００４−２４０１８２、同２００４−２２６４３４、同２００４−１４５２０２等に記載の化合物を好ましく用いることができる。
【０１１７】
これらの化合物は、その目的に応じて、ハロゲン化銀乳剤粒子の調製工程、化学増感工程、化学増感工程の終了時、塗布液調製工程等の工程で添加される。これらの化合物の好ましい添加量は、ハロゲン化銀１モル当り１×１０-8〜１×１０-1モル、さらに好ましくは１×１０-7〜１×１０-2モルである。これら化合物の添加には、当業界で写真乳剤あるいは塗布液、調製液等に添加剤を加える場合に通常用いられる方法を適用できる。例えば、水溶性の化合物である場合は、適当な濃度の水溶液とし、水に不溶または難溶性の化合物の場合は、水と混合しうる任意の有機溶媒、例えば、アルコール類、グリコール類、ケトン類、エステル類、アミド類等の写真特性に悪影響を与えない溶媒に溶解し、溶液として添加することができる。
【０１１８】
本発明に係る感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５２８４０号公報３０頁に記載のＡＩ−１〜１１の染料及び特開平６−３７７０６号公報記載の染料が好ましく用いられ、赤外線吸収染料としては、特開平１−２８０７５０号公報２頁左下欄に記載の一般式（Ｉ）、（II）、（III）で表される化合物が好ましい分光特性を有し、ハロゲン化銀写真乳剤の写真特性への影響もなく、また残色による汚染もなく好ましい。好ましい化合物の具体例として、同公報３頁左下欄〜５頁左下欄に挙げられた例示化合物（１）〜（４５）を挙げることができる。
【０１１９】
これらの染料を添加する量として、鮮鋭性を改良する目的には感光材料の未処理試料の６８０ｎｍにおける分光反射濃度が０．７〜３．０にする量が好ましくさらには０．８〜３．０にすることがより好ましい。
【０１２０】
本発明に係る感光材料中に、蛍光増白剤を添加することが白地性を改良でき好ましい。好ましく用いられる化合物としては、特開平２−２３２６５２号公報記載の一般式（II）で示される化合物が挙げられる。
【０１２１】
本発明に係る感光材料には、イエローカプラー、マゼンタカプラー、シアンカプラーに組み合わせて４００〜９００ｎｍの波長域の特定領域に分光増感されたハロゲン化銀乳剤を含む層を有する。ハロゲン化銀乳剤は一種または、二種以上の増感色素を組み合わせて含有する。
【０１２２】
本発明に係るハロゲン化銀乳剤に用いる分光増感色素としては、公知の化合物をいずれも用いることができるが、青感光性増感色素としては、特開平３−２５１８４０号公報２８頁に記載のＢＳ−１〜ＢＳ−８を単独でまたは組み合わせて好ましく用いることができる。緑感光性増感色素としては、同公報２８頁に記載のＧＳ−１〜ＧＳ−５が好ましく用いられる。赤感光性増感色素としては同公報２９頁に記載のＲＳ−１〜ＲＳ−８が好ましく用いられる。また、半導体レーザを用いる等して赤外光により画像露光を行う場合には、赤外感光性増感色素を用いる必要があるが、赤外感光性増感色素としては、特開平４−２８５９５０号公報６〜８頁に記載のＩＲＳ−１〜ＩＲＳ１１の色素が好ましく用いられる。また、これらの赤外、赤、緑、青感光性増感色素に特開平４−２８５９５０号公報８〜９頁に記載の強色増感剤ＳＳ−１〜ＳＳ−９や特開平５−６６５１５号公報１５〜１７頁に記載の化合物Ｓ−１〜Ｓ−１７を組み合わせて用いるのが好ましい。
【０１２３】
これらの増感色素の添加時期としては、ハロゲン化銀粒子形成から塗布液調製までの任意の時期でよい。
【０１２４】
増感色素の添加方法としては、メタノール、エタノール、フッ素化アルコール、アセトン、ジメチルホルムアミド等の水混和性有機溶媒や水に溶解して溶液として添加してもよいし、固体分散物として添加してもよい。
【０１２５】
本発明に係る感光材料に用いられるカプラーとしては、発色現像主薬の酸化体とカップリング反応して３４０ｎｍより長波長域に分光吸収極大波長を有するカップリング生成物を形成し得る如何なる化合物をも用いることができるが、特に代表的なカプラーとしては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが挙げられる。
【０１２６】
本発明に係る感光材料に好ましく用いることのできるシアン色素形成カプラーとしては、特開平４−１１４１５４号公報５頁左下欄に記載の一般式（Ｃ−Ｉ）、（Ｃ−II）で表されるカプラーを挙げることができる。具体的な化合物は、同公報５頁右下欄〜６頁左下欄にＣＣ−１〜ＣＣ−９として記載されているものを挙げることができる。
【０１２７】
本発明に係る感光材料に好ましく用いることのできるマゼンタ色素形成カプラーとしては、特開平４−１１４１５４号公報４頁右上欄に記載の一般式（Ｍ−Ｉ）、（Ｍ−II）で表されるカプラーを挙げることができる。具体的な化合物は、同公報４頁左下欄〜５頁右上欄にＭＣ−１〜ＭＣ−１１として記載されているものを挙げることができる。上記マゼンタ色素形成カプラーの内より好ましいのは、同号公報４頁右上欄に記載の一般式（Ｍ−Ｉ）で表されるカプラーであり、その内、上記一般式（Ｍ−Ｉ）のＲＭが３級アルキル基であるカプラーが耐光性に優れ特に好ましい。同公報５頁上欄に記載されている  ＭＣ−８〜ＭＣ−１１は青から紫、赤に到る色の再現に優れ、さらにディテールの描写力にも優れており好ましい。
【０１２８】
上記一般式（Ｍ−Ｉ）で表される好ましいカプラーの例としては、特開昭６３−２５３９４３号公報の５〜９頁に記載の例示化合物１〜６４、特開平２−１０００４８号公報の５頁〜６頁に記載の例示化合物Ｍ−１〜Ｍ−２９、特開平７−１７５１８６号公報の５頁〜１２頁に記載の例示化合物（１）〜（３６）、特開平７−２１９１７０号公報の１４頁〜２２頁に記載の例示化合物Ｍ−１〜Ｍ−３３、特開平８−３０４９７２号公報の５頁〜９頁に記載の例示化合物Ｍ−１〜Ｍ−１６、特開平１０−２０７０２４号公報の５頁〜１０頁に記載の例示化合物Ｍ−１〜Ｍ−２６、特開平１０−２０７０２５号公報の５頁〜２２頁に記載の例示化合物Ｍ−１〜Ｍ−３６、米国特許第５，５７６，１５０号明細書の３頁〜６頁に記載の例示化合物Ｍ−１〜Ｍ−２４、米国特許第５，６０９，９９６号明細書の３頁〜９頁に記載の例示化合物Ｍ−１〜Ｍ−４８、米国特許第５，６６７，９５２号明細書の３頁〜５頁に記載の例示化合物Ｍ−１〜Ｍ−２３、米国特許第５，６９８，３８６号明細書の３頁〜６頁に記載の例示化合物Ｍ−１〜Ｍ−２６等を挙げることができる。
【０１２９】
好ましく用いることのできるイエロー色素形成カプラーとしては、特開平４−１１４１５４号公報３頁右上欄に記載の一般式（Ｙ−Ｉ）で表されるカプラーを挙げることができる。具体的な化合物は、同公報３頁左下欄以降にＹＣ−１〜ＹＣ−９として記載されているものを挙げることができる。中でも一般式［Ｙ−１］のＲＹ1がアルコキシ基であるカプラー、または特開平６−６７３８８号公報記載の一般式［Ｉ］で示されるカプラーは好ましい色調の黄色を再現でき好ましい。このうち特に好ましい化合物例として特開平４−１１４１５４号公報明細書４頁左上欄に記載されているＹＣ−８、ＹＣ−９及び特開平６−６７３８８号公報１３〜１４頁に記載のＮｏ（１）〜（４７）で示される化合物を挙げることができる。さらに最も好ましい化合物は特開平４−８１８４７号公報明細書１頁及び１１〜１７頁に記載の一般式［Ｙ−１］で示される化合物である。
【０１３０】
本発明に係る感光材料に用いられるカプラーやその他の有機化合物を添加するのに水中油滴型乳化分散法を用いる場合には、通常、沸点１５０℃以上の水不溶性高沸点有機溶媒に、必要に応じて低沸点または水溶性有機溶媒を併用して溶解し、ゼラチン水溶液等の親水性バインダー中に界面活性剤を用いて乳化分散する。分散手段としては、撹拌機、ホモジナイザー、コロイドミル、フロージェットミキサー、超音波分散機等を用いることができる。分散後、または分散と同時に、低沸点有機溶媒を除去する工程を入れてもよい。
【０１３１】
カプラーを溶解して分散するために用いることのできる高沸点有機溶媒としては、ジオクチルフタレート、ジ−ｉ−デシルフタレート、ジブチルフタレート等のフタル酸エステル類、トリクレジルホスフェート、トリオクチルホスフェート等の燐酸エステル類、が好ましく用いられる。また高沸点有機溶媒の誘電率としては３．５〜７．０であることが好ましい。また２種以上の高沸点有機溶媒を併用することもできる。
【０１３２】
また、高沸点有機溶媒を用いる方法に代えて、または高沸点有機溶媒と併用して、水不溶性かつ有機溶媒可溶性のポリマー化合物を、必要に応じて低沸点及び／または水溶性有機溶媒に溶解し、ゼラチン水溶液等の親水性バインダー中に界面活性剤を用いて種々の分散手段により乳化分散する方法をとることもできる。この時用いられる水不溶性で有機溶媒可溶性のポリマーとしては、ポリ（Ｎ−ｔ−ブチルアクリルアミド）等を挙げることができる。
【０１３３】
写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には特開昭６４−２６８５４号公報記載のＡ−１〜Ａ−１１が挙げられる。またアルキル基にフッ素原子を置換した界面活性剤も好ましく用いられる。これらの分散液は、通常、ハロゲン化銀乳剤を含有する塗布液に添加されるが、分散後塗布液に添加される迄の時間、及び塗布液に添加後塗布迄の時間は短い方がよく各々１０時間以内が好ましく、３時間以内、２０分以内がより好ましい。
【０１３４】
上記各カプラーには、形成された色素画像の光、熱、湿度等による褪色を防止するため褪色防止剤を併用することが好ましい。特に好ましい化合物としては、特開平２−６６５４１号公報明細書３頁記載の一般式［Ｉ］及び［II］で示されるフェニルエーテル系化合物、特開平３−１７４１５０３号公報記載の一般式［IIIＢ］で示されるフェノール系化合物、特開平６４−９０４４５号公報記載の一般式［Ａ］で示されるアミン系化合物、特開昭６２−１８２７４１号公報記載の一般式［XII］、［XIII］、［XIV］、［XV］で示される金属錯体が特にマゼンタ色素用として好ましい。また、特開平１−１９６０４９号公報記載の一般式［Ｉ］で示される化合物及び特開平５−１１４１７号公報記載の一般式［II］で示される化合物が特にイエロー、シアン色素用として好ましい。
【０１３５】
発色色素の吸収波長をシフトさせる目的で、特開平４−１１４１５４号公報９頁左下欄に記載の化合物（ｄ−１１）、同１０頁左下欄に記載の化合物（Ａ′−１）等の化合物を用いることができる。また、これ以外にも米国特許第４，７７４，１８７号明細書に記載の蛍光色素放出化合物を用いることもできる。
【０１３６】
本発明に係る感光材料には、現像主薬酸化体と反応する化合物を感光層と感光層の間の層に添加して色濁りを防止したりまたハロゲン化銀乳剤層に添加してカブリ等を改良することが好ましい。このための化合物としてはハイドロキノン誘導体が好ましく、さらに好ましくは２，５−ジ−ｔ−オクチルハイドロキノンのようなジアルキルハイドロキノンである。特に好ましい化合物は特開平４−１３３０５６号公報記載の一般式［II］で示される化合物であり、同号１３〜１４頁に記載の化合物II−１〜II−１４及び１７頁記載の化合物−１が挙げられる。
【０１３７】
本発明に係る感光材料には、紫外線吸収剤を添加してスタチックカブリを防止したり、色素画像の耐光性を改良することが好ましい。好ましい紫外線吸収剤としてはベンゾトリアゾール類が挙げられ、特に好ましい化合物として特開平１−２５０９４４号公報記載の一般式［III−３］で示される化合物、特開昭６４−６６６４６号公報記載の一般式［III］で示される化合物、特開昭６３−１８７２４０号公報記載のＵＶ−１Ｌ〜ＵＶ−２７Ｌ、特開平４−１６３３号公報記載の一般式［Ｉ］で示される化合物、特開平５−１６５１４４号公報記載の一般式（Ｉ）、（II）で示される化合物が挙げられる。
【０１３８】
本発明に係る感光材料には、バインダーとしてゼラチンを用いることが有利であるが、必要に応じて他のゼラチン、ゼラチン誘導体、ゼラチンと他の高分子のグラフトポリマー、ゼラチン以外のタンパク質、糖誘導体、セルロース誘導体、単一あるいは共重合体の如き合成親水性高分子物質等の親水性コロイドも用いることができる。ゼラチン中のカルシウム含有量は１００ｐｐｍ以下が好ましく、５０ｐｐｍ以下がより好ましく、３０ｐｐｍ以下がさらに好ましい。また、ゼラチン中の亜鉛、銅、マンガン、鉄等の重金属の含有量は１０ｐｐｍ以下が好ましく、５ｐｐｍ以下がより好ましく、３ｐｐｍ以下がさらに好ましい。
【０１３９】
これらバインダーの硬膜剤としては、ビニルスルホン型硬膜剤、クロロトリアジン型硬膜剤、カルボキシル基活性型硬膜剤を単独または併用して使用することが好ましい。特開昭６１−２４９０５４号、同６１−２４５１５３号記載の化合物を使用することが好ましい。また、写真性能や画像保存性に悪影響する黴や細菌の繁殖を防ぐため、コロイド層中に特開平３−１５７６４６号記載のような防腐剤及び抗黴剤を添加することが好ましい。また、感光材料または処理後の試料の表面の物性を改良するため、保護層に特開平６−１１８５４３号や特開平２−７３２５０号記載の滑り剤やマット剤を添加することが好ましい。
【０１４０】
本発明に係る感光材料においては、構成層中の総塗設ゼラチン量は３〜６ｇ／ｍ2であることが好ましく、３〜５ｇ／ｍ2であることがさらに好ましい。また、超迅速処理した場合でも、現像進行性、及び定着漂白性、残色を満足するために、構成層全体の膜厚が３〜７．５μｍであることが好ましく、さらに３〜６．５μｍであることが好ましい。乾燥膜厚の評価方法は、乾燥膜剥離前後の膜厚の変化、あるいは断面の光学顕微鏡や電子顕微鏡での観察により測定することができる。本発明において、現像進行性と乾燥速度を上げることを両立するために、膨潤膜厚が８〜１９μｍであることが好ましく、さらに９〜１８μｍであることが好ましい。膨潤膜厚の測定としては、３５℃の水溶液中に乾燥した感光材料を浸し、膨潤して十分平衡に達した状態で打点方法にて測定することができる。本発明における塗布銀量は０．３〜０．６ｇ／ｍ2である。
【０１４１】
また、写真性能や画像保存性に悪影響する黴や細菌の繁殖を防ぐためコロイド層中に特開平３−１５７６４６号公報記載のような防腐剤及び抗黴剤を添加することが好ましい。また感光材料または処理後の試料の表面の物性を改良するため、保護層に特開平６−１１８５４３号公報や特開平２−７３２５０号公報に記載の滑り剤やマット剤を添加することが好ましい。また感光材料の皮膜ｐＨは４．０〜７．０が好ましく、４．０〜６．５がより好ましい。
【０１４２】
本発明に係る感光材料においては、イエロー画像形成層、マゼンタ画像形成層、シアン画像形成層をそれぞれ少なくとも１層有していればよいが、必要に応じて複数の色画像形成層でユニットを形成してもよい。
【０１４３】
本発明に係る感光材料に用いる反射支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙等を用いることができる。なかでも、原紙の両面に耐水性樹脂被覆層を有する反射支持体が好ましい。耐水性樹脂としてはポリエチレンやポリエチレンテレフタレートまたはそれらのコポリマーが好ましい。
【０１４４】
反射支持体に用いられる白色顔料としては、無機及び／または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等があげられる。白色顔料は好ましくは硫酸バリウム、酸化チタンである。
【０１４５】
反射支持体の表面の耐水性樹脂層中に含有される白色顔料の量は、鮮鋭性を改良する上で１３質量％以上が好ましく、さらには１５質量％が好ましい。
【０１４６】
本発明に係る紙支持体の耐水性樹脂層中の白色顔料の分散度は、特開平２−２８６４０号公報に記載の方法で測定することができる。この方法で測定したときに、白色顔料の分散度が前記公報に記載の変動係数として０．２０以下であることが好ましく、０．１５以下であることがより好ましい。
【０１４７】
また反射支持体の中心面平均粗さ（ＳＲａ）の値が０．１５μｍ以下、さらには０．１２μｍ以下であるほうが光沢性がよいという効果が得られより好ましい。また反射支持体の白色顔料含有耐水性樹脂中や塗布された親水性コロイド層中に処理後の白地部の分光反射濃度バランスを調整し白色性を改良するため群青、油溶性染料等の微量の青味付剤や赤味付剤を添加することが好ましい。
【０１４８】
本発明に係る感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性及び／またはその他の特性を向上するための１または２以上の下塗層）を介して塗布されていてもよい。
【０１４９】
ハロゲン化銀乳剤を用いた感光材料の塗布に際して、塗布性を向上させるために増粘剤を用いてもよい。塗布法としては２種以上の層を同時に塗布することのできるエクストルージョンコーティング及びカーテンコーティングが特に有用である。塗布装置としては、スライドコーター、カーテンコーターあるいは押し出しコーター等を用いることができる。
【実施例】
【０１５０】
本発明を実施例に基づき説明するが、本発明の実施態様はこれに限定されない。なお、特に断りない限り、実施例中の「％」は「質量％」を表す。
【０１５１】
実施例１
（ハロゲン化銀乳剤（Ｂ−１）の調製）
４０℃に保温した両イオン交換処理オセインゼラチン（カルシウム含有量１０ｐｐｍ）２％ゼラチン水溶液１．５リットルを、特開昭６２−１６０１２８号に記載の混合撹拌装置を用いて激しく撹拌しながら、ダブルジェット法を用いて、下記（Ａ１液）及び（Ｂ１液）を、ｐＡｇ＝７．３、ｐＨ＝３．０に制御しつつ１７分かけて同時添加した。続いて、下記（Ａ２液）及び（Ｂ２液）を、ｐＡｇ＝８．０、ｐＨ＝５．５に制御しつつ９０分かけて同時添加した。さらに、下記（Ａ３液）及び（Ｂ３液）をｐＡｇ＝８．０、ｐＨ＝５．５に制御しつつ１５分かけて同時添加した。この時、ｐＡｇの制御は特開昭５９−４５４３７号に記載の方法により行い、これらｐＨの制御及び調整は硫酸または水酸化ナトリウム水溶液を用いて行った。
【０１５２】
（Ａ１液）
塩化ナトリウム                                                    ３．４２ｇ
臭化カリウム                                                    ０．０２１ｇ
水を加えて２００ｍｌに仕上げた。
【０１５３】
（Ａ２液）
塩化ナトリウム                                                    ７２．０ｇ
Ｋ2［ＩｒＣｌ6］                              ４．８×１０-9モル／モルＡｇＸ
Ｋ2［ＩｒＢｒ6］                              ３．２×１０-9モル／モルＡｇＸ
Ｋ2［ＩｒＣｌ5（Ｈ2Ｏ）］                    ２．９×１０-7モル／モルＡｇＸ
Ｋ2［ＩｒＣｌ5（チアゾール）］                １．６×１０-8モル／モルＡｇＸ
Ｋ4Ｆｅ（ＣＮ）6                              ８．０×１０-6モル／モルＡｇＸ
臭化カリウム                                                      ０．４４ｇ
水を加えて４２０ｍｌに仕上げた。
【０１５４】
（Ａ３液）
塩化ナトリウム                                                    ３０．７ｇ
臭化カリウム                                                      ０．６３ｇ
水を加えて１８０ｍｌに仕上げた。
【０１５５】
（Ｂ１液）
硝酸銀                                                                １０ｇ
水を加えて２００ｍｌに仕上げた。
【０１５６】
（Ｂ２液）
硝酸銀                                                              ２１０ｇ
水を加えて４２０ｍｌに仕上げた。
【０１５７】
（Ｂ３液）
硝酸銀                                                                ９０ｇ
水を加えて１８０ｍｌに仕上げた。
【０１５８】
添加終了後、特開平５−７２６５８号に記載の方法を用いアミノ基をフェニルカルバモイル化した化学修飾ゼラチン（修飾率９５％）３０ｇを含む１５％水溶液を添加して脱塩を行った後、ゼラチン水溶液と混合して、平均粒径０．５９μｍのハロゲン化銀乳剤（Ｂ−１）を調製した。
【０１５９】
（ハロゲン化銀乳剤（ＢＢ−１）の調製）
前記ハロゲン化銀乳剤（Ｂ−１）の調製において、（Ａ２液）中のＫ2［ＩｒＣｌ6］、Ｋ2［ＩｒＢｒ6］、Ｋ2［ＩｒＣｌ5（Ｈ2Ｏ）］、Ｋ2［ＩｒＣｌ5（チアゾール）］及びＫ4Ｆｅ（ＣＮ）6の量を、各々２．５倍に変更し、かつ（Ａ１液）、（Ａ２液）、（Ａ３液）、（Ｂ１液）、（Ｂ２液）、（Ｂ３液）の添加時間を適宜変更した以外は同様にして、平均粒径が０．５５μｍのハロゲン化銀乳剤（ＢＢ−１）を調製した。
【０１６０】
（ハロゲン化銀乳剤（Ｇ−１）の調製）
前記ハロゲン化銀乳剤（Ｂ−１）の調製において、（Ａ２液）中のＫ2［ＩｒＣｌ6］、Ｋ2［ＩｒＢｒ6］、Ｋ2［ＩｒＣｌ5（Ｈ2Ｏ）］、Ｋ2［ＩｒＣｌ5（チアゾール）］及びＫ4Ｆｅ（ＣＮ）6の量を、各々２．０倍に変更し、かつ（Ａ１液）、（Ａ２液）、（Ａ３液）、（Ｂ１液）、（Ｂ２液）、（Ｂ３液）の添加時間を適宜変更した以外は同様にして、平均粒径が０．５５μｍのハロゲン化銀乳剤（Ｇ−１）を調製した。
【０１６１】
（ハロゲン化銀乳剤（ＧＧ−１）の調製）
前記ハロゲン化銀乳剤（Ｂ−１）の調製において、（Ａ２液）中のＫ2［ＩｒＣｌ6］、Ｋ2［ＩｒＢｒ6］、Ｋ2［ＩｒＣｌ5（Ｈ2Ｏ）］、Ｋ2［ＩｒＣｌ5（チアゾール）］及びＫ4Ｆｅ（ＣＮ）6の量を、各々３．８倍に変更し、かつ（Ａ１液）、（Ａ２液）、（Ａ３液）、（Ｂ１液）、（Ｂ２液）、（Ｂ３液）の添加時間を適宜変更した以外は同様にして、平均粒径が０．４３μｍのハロゲン化銀乳剤（ＧＧ−１）を調製した。
【０１６２】
（ハロゲン化銀乳剤（Ｒ−１）の調製）
前記ハロゲン化銀乳剤（Ｂ−１）の調製において、（Ａ２液）中のＫ2［ＩｒＣｌ6］、Ｋ2［ＩｒＢｒ6］、Ｋ2［ＩｒＣｌ5（Ｈ2Ｏ）］、Ｋ2［ＩｒＣｌ5（チアゾール）］及びＫ4Ｆｅ（ＣＮ）6の量を、各々４．５倍に変更し、かつ（Ａ１液）、（Ａ２液）、（Ａ３液）、（Ｂ１液）、（Ｂ２液）、（Ｂ３液）の添加時間を適宜変更した以外は同様にして、平均粒径が０．４３μｍのハロゲン化銀乳剤（Ｒ−１）を調製した。
【０１６３】
（ハロゲン化銀乳剤（ＲＲ−１）の調製）
前記ハロゲン化銀乳剤（Ｂ−１）の調製において、（Ａ２液）中のＫ2［ＩｒＣｌ6］、Ｋ2［ＩｒＢｒ6］、Ｋ2［ＩｒＣｌ5（Ｈ2Ｏ）］、Ｋ2［ＩｒＣｌ5（チアゾール）］及びＫ4Ｆｅ（ＣＮ）6の量を、各々８．０倍に変更し、かつ（Ａ１液）、（Ａ２液）、（Ａ３液）、（Ｂ１液）、（Ｂ２液）、（Ｂ３液）の添加時間を適宜変更した以外は同様にして、平均粒径が０．４０μｍのハロゲン化銀乳剤（ＲＲ−１）を調製した。
【０１６４】
以上のようにして調製した各ハロゲン化銀乳剤は、ハロゲン化銀粒子個数で９９％以上を立方体ハロゲン化銀粒子が占めていた。
【０１６５】
（青感性ハロゲン化銀乳剤（Ｂ−１ａ）の調製）
前記調製したハロゲン化銀乳剤（Ｂ−１）に対し、６０℃、ｐＨ５．８、ｐＡｇ７．５にて下記増感色素ＢＳ−１及びＢＳ−２を添加し、引き続きチオ硫酸ナトリウム、トリフリルホスフィンセレニド及び塩化金酸を順次添加し、分光増感及び化学増感を施した。化学増感剤の添加後、最適に熟成した後、化合物（Ｓ−１）、（Ｓ−２）、（Ｓ−３）を順次添加し、熟成を停止させ、青感性ハロゲン化銀乳剤（Ｂ−１ａ）を得た。
【０１６６】
チオ硫酸ナトリウム                            ３．９×１０-6モル／モルＡｇＸ
トリフリルホスフィンセレニド                  ２．６×１０-6モル／モルＡｇＸ
塩化金酸                                      １．９×１０-5モル／モルＡｇＸ
化合物（Ｓ−１）                              ２．０×１０-4モル／モルＡｇＸ
化合物（Ｓ−２）                              ２．０×１０-4モル／モルＡｇＸ
化合物（Ｓ−３）                              ２．０×１０-4モル／モルＡｇＸ
増感色素：ＢＳ−１                            ５．２×１０-4モル／モルＡｇＸ
増感色素：ＢＳ−２                            １．３×１０-4モル／モルＡｇＸ
（青感性ハロゲン化銀乳剤（ＢＢ−１ａ）の調製）
前記青感性ハロゲン化銀乳剤（Ｂ−１ａ）の調製において、ハロゲン化銀乳剤（Ｂ−１）に代えて、前記調製したハロゲン化銀乳剤（ＢＢ−１）に変更し、かつチオ硫酸ナトリウム、トリフリルフォスフィンセレニド、塩化金酸、増感色素（ＢＳ−１）、（ＢＳ−２）の添加量を、ハロゲン化銀粒子の平均粒径が０．５９μｍから０．５５μｍに変更となることに伴うハロゲン化銀粒子表面積の増加を考慮し、単位表面積当たりの添加量が同じとなるよう、各々変更すること以外は同様にして、青感性ハロゲン化銀乳剤（ＢＢ−１ａ）を調製した。
【０１６７】
（緑感性ハロゲン化銀乳剤（Ｇ−１ａ）の調製）
前記ハロゲン化銀乳剤（Ｇ−１）に対し、６０℃、ｐＨ５．８、ｐＡｇ７．５にて下記増感色素（ＧＳ−１）を添加し、引き続きチオ硫酸ナトリウム、トリフリルホスフィンセレニド及び塩化金酸を順次添加し、分光増感及び化学増感を施した。化学増感剤の添加後、最適に熟成した後、化合物（Ｓ−１）を添加し、熟成を停止させ、緑感性ハロゲン化銀乳剤（Ｇ−１ａ）を得た。
【０１６８】
増感色素：ＧＳ−１                            ５．３×１０-4モル／モルＡｇＸ
チオ硫酸ナトリウム                            ３．３×１０-6モル／モルＡｇＸ
トリフリルホスフィンセレニド                  ２．２×１０-6モル／モルＡｇＸ
塩化金酸                                      １．５×１０-5モル／モルＡｇＸ
化合物（Ｓ−１）                              １．５×１０-4モル／モルＡｇＸ
（緑感性ハロゲン化銀乳剤（ＧＧ−１ａ）の調製）
前記緑感性ハロゲン化銀乳剤（Ｇ−１ａ）の調製において、ハロゲン化銀乳剤（Ｇ−１）に代えて、前記調製したハロゲン化銀乳剤（ＧＧ−１）に変更し、かつチオ硫酸ナトリウム、トリフリルフォスフィンセレニド、塩化金酸、増感色素（ＧＳ−１）の添加量を、ハロゲン化銀粒子の平均粒径が０．５５μｍから０．４３μｍに変更となることに伴うハロゲン化銀粒子表面積の増加を考慮し、単位表面積当たりの添加量が同じとなるよう、各々変更すること以外は同様にして、緑感性ハロゲン化銀乳剤（ＧＧ−１ａ）を調製した。
【０１６９】
（赤感性ハロゲン化銀乳剤（Ｒ−１ａ）の調製）
前記ハロゲン化銀乳剤（Ｒ−１）に対し、６０℃、ｐＨ５．０、ｐＡｇ７．１にて下記増感色素（ＲＳ−１）及び（ＲＳ−２）を添加し、引き続きチオ硫酸ナトリウム、トリフリルホスフィンセレニド及び塩化金酸を順次添加し、分光増感及び化学増感を施した。化学増感剤の添加後、最適に熟成した後、化合物（Ｓ−１）を添加し、熟成を停止させ、赤感性ハロゲン化銀乳剤（Ｒ−１ａ）を調製した。
【０１７０】
チオ硫酸ナトリウム                            ７．２×１０-6モル／モルＡｇＸ
トリフリルホスフィンセレニド                  ４．８×１０-6モル／モルＡｇＸ
塩化金酸                                      １．５×１０-5モル／モルＡｇＸ
化合物（Ｓ−１）                              １．２×１０-4モル／モルＡｇＸ
増感色素：ＲＳ−１                            １．０×１０-4モル／モルＡｇＸ
増感色素：ＲＳ−２                            １．０×１０-4モル／モルＡｇＸ
（赤感性ハロゲン化銀乳剤（ＲＲ−１ａ）の調製）
上記赤感性ハロゲン化銀乳剤（Ｒ−１ａ）の調製において、ハロゲン化銀乳剤（Ｒ−１）に代えて、前記調製したハロゲン化銀乳剤（ＲＲ−１）を用い、かつチオ硫酸ナトリウム、トリフリルフォスフィンセレニド、塩化金酸、増感色素（ＲＳ−１）及び増感色素（ＲＳ−２）の添加量をハロゲン化銀粒子の平均粒径が０．４３μｍから０．４０μｍに変更となることに伴うハロゲン化銀粒子表面積の増加を考慮し、単位表面積当たりの添加量が同じとなるよう、各々の添加量を変更した以外は同様にして、赤感性ハロゲン化銀乳剤（ＲＲ−１ａ）を調製した。
【０１７１】
なお、各赤感光性ハロゲン化銀乳剤の調製では、調製終了時にＳＳ−１を２．０×１０-3モル／モルＡｇＸ添加した。
【０１７２】
【化１】
2006227163.tif 000002
【０１７３】
【化２】
2006227163.tif 000003
【０１７４】
（感光材料１０１の作製）
坪量１８０ｇ／ｍ2の紙パルプの感光層塗布面に、表面処理を施したアナターゼ型酸化チタンを１５質量％の含有量で分散して含む高密度溶融ポリエチレンをラミネートし、裏面には高密度ポリエチレンをラミネートした反射支持体をコロナ放電処理した後、ゼラチン下塗層を設け、さらに表１、表２に記載の構成からなる各構成層を塗設して、感光材料１０１を作製した。なお、表中に記載のハロゲン化銀乳剤は、銀に換算した値で示した。
【０１７５】
また、各層のカプラー分散液の調製には界面活性剤（ＳＵ−２）を、また各構成層の表面張力調整用の塗布助剤として、界面活性剤（ＳＵ−１）、（ＳＵ−３）を添加した。また、各層に防黴剤（Ｆ−１）を全量が０．０４ｇ／ｍ2となるように添加した。その他に、硬膜剤（Ｈ−１）、（Ｈ−２）、染料（ＡＩ−１）、（ＡＩ−２）、（ＡＩ−３）及び添加剤−１を適宜添加した。
【０１７６】
試料１０１の作製に用いた各添加剤の詳細は、以下の通りである。
【０１７７】
Ｓｏｌ−１：トリクレジルホスフェート
マット剤１：ＳｉＯ2（平均粒径３．０μｍ）
【０１７８】
【表１】
2006227163.tif 000004
【０１７９】
【表２】
2006227163.tif 000005
【０１８０】
【化３】
2006227163.tif 000006
【０１８１】
【化４】
2006227163.tif 000007
【０１８２】
【化５】
2006227163.tif 000008
【０１８３】
【化６】
2006227163.tif 000009
【０１８４】
【化７】
2006227163.tif 000010
【０１８５】
（感光材料１０２〜１０５の作製）
感光材料１０１の作製において、ハロゲン化銀乳剤層（第１層、第３層、第５層）の付量を下記表３に示すように調整した以外は同様にして、感光材料１０２〜１０５を作製した。
【０１８６】
【表３】
2006227163.tif 000011
【０１８７】
（平均階調の測定）
作製した感光材料１０１〜１０５について、デジタルプリンタプロセッサ“Ｒ２  ＳＵＰＥＲ１０００”（コニカミノルタフォトイメージング（株）製）を用いて、グレースケール画像を露光後、コニカミノルタフォトイメージング（株）製自動現像機を改造し、下記に示す処理条件となる現像処理（１）を用いて現像処理を行った。その後、Ｘ−Ｒｉｔｅ９３８  反射型分光測色／濃度計（Ｘ−Ｒｉｔｅ社製）を用いて得られたプリントのステータスＡ反射濃度を測定し、これを露光量データに対応させてプロットし、反射濃度０．８〜１．８の平均階調を算出した。結果を表４に合わせて示す。
【０１８８】
現像処理（１）
処理温度        処理時間      タンク容量        補充量
発色現像        ３８．０℃      ３０秒        １０．２Ｌ      ５０ｍｌ／ｍ2
漂白定着        ３８．０℃      ３０秒        １０．０Ｌ      ３７ｍｌ／ｍ2
安定化−（１）  ３８．０℃      ２４秒          ８．０Ｌ
安定化−（２）  ３８．０℃      ２４秒          ８．３Ｌ
安定化−（３）  ３８．０℃      ２４秒          ８．６Ｌ
安定化−（４）  ３８．０℃      ２４秒          ９．０Ｌ    １５０ｍｌ／ｍ2
乾燥            ６０〜８０℃    ３０秒
安定化は（４）、（３）、（２）、（１）への向流方式である。
【０１８９】
タンク液及び補充液について以下に示す。
【０１９０】
発色現像液：１Ｌ当たり
タンク液            補充液
ジエチレングリコール                          １０．０ｇ        １０．０ｇ
ポリエチレングリコール（平均分子量４０００）    ６．０ｇ          ６．０ｇ
ｐ−トルエンスルホン酸                        １０．０ｇ        １０．０ｇ
塩化カリウム                                    ４．０ｇ              −
ジエチレントリアミン五酢酸                      ６．０ｇ          ６．０ｇ
ビス（トリアジニルアミノ）スチルベン系蛍光増白剤
１．０ｇ          １．０ｇ
Ｎ，Ｎ−ビス（スルホエチル）ヒドロキシルアミン  ５．０ｇ        １１．０ｇ
水酸化リチウム                                      −            ３．５ｇ
炭酸カリウム                                  １４．０ｇ        １４．０ｇ
炭酸ナトリウム                                １０．０ｇ        １０．０ｇ
４−アミノ−３−メチル−Ｎ−エチル−Ｎ−（β−メタンスルホンアミドエチル）アニリン・２／３硫酸塩                                ６．０ｇ        １２．０ｇ
１−オクタンスルホン酸ナトリウム                １．０ｇ          １．０ｇ
ｐＨ                                          １０．００        １２．１０
水を加えて１Ｌとし、ｐＨは水酸化カリウム溶液、水酸化ナトリウム溶液または硫酸により調整した。
【０１９１】
漂白定着液：１Ｌ当たり
タンク液          補充液
エチレンジアミン四酢酸第２鉄アンモニウム    ０．２０ｍｏｌ    ０．３７ｍｏｌ
チオ硫酸アンモニウム                        ０．５４ｍｏｌ    １．０ｍｏｌ
亜硫酸アンモニウム                          ０．１５ｍｏｌ    ０．２５ｍｏｌ
コハク酸                                  １０．０ｇ        １８．０ｇ
Ｎ−ラウロイルサルコシンナトリウム          １．５ｇ          １．５ｇ
硝酸（６７％）                            １０．０ｇ        １６．０ｇ
ｐＨ                                        ６．０            ４．８
水を加えて１Ｌとし、ｐＨはアンモニア水または硫酸を用いて調整した。
【０１９２】
安定化液：１Ｌ当たり
タンク液＝補充液
１−ヒドロキシエチリデン−１，１−ジホスホン酸４ナトリウム          ２．０ｇ
エチレンジアミン四酢酸２ナトリウム                                  ２．０ｇ
ｏ−フェニルフェノール                                              ０．１ｇ
ビス（トリアジニルアミノ）スチルベン系蛍光増白剤                    １．０ｇ
亜硫酸ナトリウム                                                    ０．２ｇ
ベンゼンスルフィン酸ナトリウム（例示化合物）                        ０．８ｇ
１−オクタンスルホン酸ナトリウム                                    ０．２ｇ
ｐＨ                                                                ７．５
水を加えて１Ｌとし、ｐＨはアンモニア水溶液または硫酸を用いて調整した。
【０１９３】
（文字再現性・色滲みの評価）
作製した感光材料１０１〜１０５について、下記の露光装置Ｅ１及びＥ２を用いて、１画素おきに白と黒の細線が繰り返される画像パターンの露光を行った。Ｅ１、Ｅ２での露光は、画像データと露光量制御値を対応づける制御用変換テーブル（ＬＵＴ）を作成し、（Ｒ，Ｇ，Ｂ）＝（０，０，０）の画像データが、プリント上で、（Ｙ，Ｍ，Ｃ）＝（２．２５，２．５０，２．３０）となるように調整して実施した。
【０１９４】
（露光装置Ｅ１）
図４は露光装置Ｅ１の露光ユニットの概略図を示したものである。露光ユニット７０は、赤色半導体レーザユニット（発振波長６５０ｎｍ）７１Ｒ、緑色ＳＨＧレーザユニット（発振波長５３２ｎｍ）、青色ＳＨＧレーザユニット（発振波長４７３ｎｍ）を露光光源として有し、ここから出射されたレーザ光は、それぞれ音響光学変調素子（ＡＯＭ：Ａｃｏｕｓｔｏ−Ｏｐｔｉｃ  Ｍｏｄｕｌａｔｏｒ）７３Ｂ、７３Ｇ、７３Ｒで、画像データに応じて変調される。その後、調光部７４Ｂ、７４Ｇ、７４Ｒを通過後、ダイクロイックミラー７５Ｂ、７５Ｇまたはミラー７５Ｒによって合成された後、反射ミラー７６で反射され、シリンドリカルレンズ７７を通過した後、ポリゴンミラー７８に向かう。ポリゴンミラー７８は、感光材料３の搬送速度と同期を取って回転しており、ここで反射されたレーザ光は、ｆθレンズ７９を透過したのち、感光材料３上に露光される。
【０１９５】
（露光装置Ｅ２）
露光装置Ｅ２は前記図１に示したものである。
【０１９６】
なお、露光光源として、Ｒ（赤）、Ｇ（緑）、Ｂ（青）の光源色からなる光源であるＬＥＤ光源を用いた。
【０１９７】
露光装置Ｅ１及びＥ２での露光後、コニカミノルタフォトイメージング（株）製自動現像機を改造し、前述の現像処理（１）を用いて現像処理を行った。
【０１９８】
次に、露光装置Ｅ１、Ｅ２の設置されている環境を、８℃、２０％ＲＨで８時間、３０℃、２０％ＲＨで８時間を１サイクルとし、これを１０サイクル繰り返して変化させた後、２３℃、５０％ＲＨの環境に戻して、感光材料１０１〜１０５について同様に露光・現像処理を実施した。
【０１９９】
このようにして得られたプリントについて、マイクロデンシトメーター（ＰＤＭ−５ＡＲ：コニカ（株）製）とＢ、Ｇ、Ｒのラッテンフィルター（Ｋｏｄａｋ  Ｎｏ．４７Ｂ、Ｎｏ．９９、Ｎｏ．２９）を組み合わせて、総合倍率５０倍、アパチャーサイズを４００×４μｍとし、４μｍ間隔で、細線と垂直方向にスキャンしながら濃度測定することでイエロー、マゼンタ及びシアン成分の濃度プロファイルを求めた。この細線画像の濃度プロファイルから、細線の最大濃度の１／２濃度を与える位置を各色の細線エッジ位置とし、細線エッジ位置が最も離れている組合せにおける細線エッジ位置ずれ量を、色滲みの尺度として求めた。また、細線のマゼンタ成分の半値幅（プロファイル中の最大濃度の１／２濃度を与える２点間の距離）を文字再現性の尺度として求めた。このようにして得られた色ズレ量と細線の半値幅を、感光材料１０１について、露光装置の設置環境を変更する前に露光装置Ｅ２を用いて作成したプリントの値をそれぞれ１とした場合の相対値として表４に合わせて示す。文字再現性については、相対値が小さいほど、文字がシャープに再現され好ましい。また色ズレ量に関しては、相対値が小さいほど色ズレが小さく好ましい。
【０２００】
【表４】
2006227163.tif 000012
【０２０１】
表４の結果より、少なくとも１層の平均階調が３．７以上である感光材料に、同じ画素に対応するＢＧＲの画像データに対応したＢＧＲの３色の光線が、同一の微細光透過孔を通過した後、感光材料上へ露光される露光ユニットを有する露光装置を用いて画像形成する本発明の構成からなる画像形成方法１０７〜１１０は、平均階調が本発明の構成から外れる画像形成方法１０６に比べて、文字再現性、及び色ズレ量が小さく、優れていることが分かる。さらに画像形成方法１０７〜１１０は、本発明の構成をとらない露光装置Ｅ１を用いた画像形成方法１０１〜１０５に比べて、露光装置の設置環境を変化させた後でも、文字再現性及び色ズレ量の劣化がほとんどなく、優れていることが分かる。
【０２０２】
実施例２
実施例１で作製した感光材料１０５を用い、実施例１の露光装置Ｅ１、Ｅ２での露光に際し、画像データと露光量制御値を対応づける制御用変換テーブル（ＬＵＴ）を作成し、（Ｒ，Ｇ，Ｂ）＝（０，０，０）の画像データのプリント上での濃度が、表５に示す値となるように調整した以外は実施例１と同様の露光、現像、評価を実施した。その結果を合わせて表５に示す。
【０２０３】
【表５】
2006227163.tif 000013
【０２０４】
本発明の構成をとらない露光装置Ｅ１を用いた画像形成方法２０１〜２０３の結果より、プリント時の最大濃度を高く設定するほど、露光装置の設置環境の変化に対する文字再現性や色ズレ量の劣化が大きくなってしまうことが分かる。しかし、本発明の構成からなる画像形成方法２０４〜２０６は、露光装置の設置環境の変化に対する文字再現性や色ズレ量の劣化が、プリント時の最大濃度の設定値に依らず、ほとんどないことが分かる。すなわち、本発明の画像形成方法は、プリント時の最大濃度の設定値を高く設定した場合ほどその改良効果が顕著であり、本発明の特に好ましい態様であることが分かる。
【図面の簡単な説明】
【０２０５】
【図１】本発明に用いられる露光装置の概略構成図である。
【図２】ＰＬＺＴチップの斜視図である。
【図３】露光ヘッドの概略構成図である。
【図４】比較用の露光ユニットの概略構成図である。
【符号の説明】
【０２０６】
１  露光装置
２  搬送機構
３  感光材料
４  露光機構
４２  露光ヘッド
４２１  ＰＬＺＴチップ
４２２  個別電極
４２３  共通電極
４２５  ＰＬＺＴ素子
５  光源色切替部
６  ドライバーＩＣ
７  搬送駆動部
８  露光制御部
８１  ＣＰＵ
８２  ＲＡＭ
８３  ＲＯＭ
８３１  光源色切替プログラム
８３２  駆動制御プログラム
８３３  感光材料搬送制御プログラム
９  支持部材
【図１】
2006227163.tif 000014
【図２】
2006227163.tif 000015
【図３】
2006227163.tif 000016
【図４】
2006227163.tif 000017